(57)【特許請求の範囲】
【請求項１】
Ａ）式（１）：
【化１】
0003880109.tif 000009
〔式中、
Ｒ1 は、Ｃ1 −Ｃ4 アルキルであり、
Ｒ2 は、基（ＣＨ2)n Ｏ−Ｒ5 であり、
Ｒ5 は、Ｒ1 とは独立に、Ｃ1 −Ｃ4 アルキルであり、そして
ｎは、１、２又は３の数である〕で示される染料と、
Ｂ）式（２）：
【化２】
0003880109.tif 000010
〔式中、
Ｒ3 及びＲ4 は、相互に独立に、Ｃ1 −Ｃ4 アルキルである〕で示される染料とを含むことを特徴とする染料混合物。
【請求項２】
Ｒ1 が、メチルである、請求項１記載の染料混合物。
【請求項３】
Ｒ4 が、メチル又はエチルである、請求項１又は２記載の染料混合物。
【請求項４】
Ｒ3 が、メチルである、請求項１〜３のいずれか１項記載の染料混合物。
【請求項５】
Ｒ5 が、メチル、エチル又はイソプロピルである、請求項１〜４のいずれか１項記載の染料混合物。
【請求項６】
Ｒ1 及びＲ3 が、メチルであり、Ｒ4 が、メチル又はエチルであり、Ｒ5 が、メチル、エチル又はイソプロピルであり、そしてｎが、２又は３である、請求項１記載の染料混合物。
【請求項７】
式（１）と（２）の染料の比が、３：１〜１：３である、請求項１〜６のいずれか１項記載の染料混合物。
【請求項８】
請求項１記載の染料混合物を製造する方法であって、
式（３）：
【化３】
0003880109.tif 000011
〔式中、Ｒ1 は、Ｃ1 −Ｃ4 アルキルである〕で示されるジアゾ成分をジアゾ化し、次いでこの生成物を、式（４）：
【化４】
0003880109.tif 000012
〔式中、Ｒ2 は、基（ＣＨ2)n Ｏ−Ｒ5 であり、
Ｒ5 は、Ｃ1 −Ｃ4 アルキルであり、そして
ｎは、１、２又は３の数である〕及び（４ａ）：
【化５】
0003880109.tif 000013
〔式中、Ｒ4 は、Ｃ1 −Ｃ4 アルキルである〕
で示される２つのカップリング成分の混合物にカップリングさせることを特徴とする方法。
【請求項９】
半合成又は合成疎水性繊維材料を染色又は捺染する方法であって、請求項１記載の染色混合物を上記材料に適用するか、又は上記材料に組み込むことを特徴とする方法。
【請求項１０】
請求項９により染色又は捺染された、疎水性繊維材料。
【発明の詳細な説明】
【０００１】
【発明の属する技術分野】
本発明は、モノアゾピリドン染料混合物、これらの調製及び織編繊維材料を染色又は捺染するためのこれらの用途に関する。
【０００２】
【従来の技術及び発明が解決しようとする課題】
モノアゾピリドン染料及び合成繊維材料を染色するためのこれらの用途は、例えばＥＰ−Ａ−０  ４４０  ０７２から知られている。しかし、これらの染料は、最も高い要求を常に完全には満たしていないことが分かってきた。したがって、特に更に良好な吸尽性、付着性又は洗濯−堅牢性を示す、新規な染料又は染料の組合せに対する必要性が存在している。
【０００３】
驚くべきことに、今、本発明の混合物が、高度に繊維に吸尽され、非常に良好な付着性を特徴とし、そして得られた染色物が、光、昇華及び洗濯に対する良好な堅牢性を有することが見い出された。
【０００４】
【課題を解決するための手段】
したがって、本発明は、
Ａ）式（１）：
【０００５】
【化６】
0003880109.tif 000002
【０００６】
〔式中、
Ｒ1 は、Ｃ1 −Ｃ4 アルキルであり、
Ｒ2 は、基（ＣＨ2)n Ｏ−Ｒ5 であり、
Ｒ5 は、Ｒ1 とは独立に、Ｃ1 −Ｃ4 アルキルであり、そして
ｎは、１、２又は３の数である〕で示される染料と、
Ｂ）式（２）：
【０００７】
【化７】
0003880109.tif 000003
【０００８】
〔式中、
Ｒ3 及びＲ4 は、相互に独立に、Ｃ1 −Ｃ4 アルキルである〕で示される染料とを含む染料混合物に関する。
【０００９】
式（１）及び（２）でのＣ1 −Ｃ4 アルキルは、メチル、エチル、イソプロピル、ｎ−プロピル、イソブチル、ｎ−ブチル、sec −ブチル又はtert−ブチルである。
【００１０】
好適な染料混合物は、Ｒ1 が、メチルである、式（１）の染料を含む混合物である。更に好適な染料混合物は、Ｒ5 が、メチル、エチル又はイソプロピルである、式（１）の染料を含む混合物である。
【００１１】
同様に好適な染料混合物は、Ｒ3 が、メチルである、式（２）の染料を含む混合物である。更に好適な染料混合物は、Ｒ4 が、メチル又はエチルである、式（２）の染料を含む混合物である。
【００１２】
とりわけ好適な染料混合物は、Ｒ1 が、メチルであり、Ｒ5 が、メチル、エチル又はイソプロピルであり、そしてｎが、２又は３である、式（１）の染料を含む混合物である。
【００１３】
同様にとりわけ好適な染料混合物は、Ｒ3 が、メチルであり、そしてＲ4 が、メチル又はエチルである、式（２）の染料を含む混合物である。
【００１４】
特に好適な染料混合物は、Ｒ1 が、メチルであり、Ｒ5 が、メチル、エチル又はイソプロピルであり、そしてｎが、２又は３である、式（１）の染料と、Ｒ3 が、メチルであり、そしてＲ4 が、メチル又はエチルである、式（２）の染料とを含む混合物である。
【００１５】
本発明の染料混合物中の染料（Ａ）と（Ｂ）の比は、例えば５：１〜１：５の広い範囲内で変化してよい。染料（Ａ）と（Ｂ）の比が３：１〜１：３である染料混合物は好適である。１：１の比で染料（Ａ）と（Ｂ）を含む染料混合物は特に好適である。
【００１６】
第１表に示した式（１）の染料（Ａ）と、式（２）の染料（Ｂ）の下記の染料混合物は、特に好適である：
【００１７】
【表１】
0003880109.tif 000004
【００１８】
更に、本発明は、式（１）及び（２）の染料を含む染料混合物の製造方法に関する。本発明の混合物は、例えば、式（１）と（２）の染料を目的の比で相互に混合することによるか、又は式（３）：
【００１９】
【化８】
0003880109.tif 000005
【００２０】
〔式中、Ｒ1 は、Ｃ1 −Ｃ4 アルキルである〕で示されるジアゾ成分をジアゾ化し、次いでこの生成物を、式（４）：
【００２１】
【化９】
0003880109.tif 000006
【００２２】
〔式中、Ｒ2 は、式（１）と同義である〕及び（４ａ）：
【００２３】
【化１０】
0003880109.tif 000007
【００２４】
〔式中、Ｒ4 は、式（２）と同義である〕
で示される２つのカップリング成分の混合物にカップリングさせることにより調製することができる。
【００２５】
式（１）と（２）の染料を含む本発明の染料混合物は、半合成及び（特に）合成疎水性繊維材料、特に織編材料を染色及び捺染するために使用することができる。このような半合成又は合成疎水性織編材料を含む混紡の織編材料を、同様に本発明の染料混合物により染色又は捺染することができる。
【００２６】
半合成織編材料は、特に、セルロース２1/2 アセテート及びセルローストリアセテートである。
【００２７】
合成疎水性織編材料は、特に、直鎖の芳香族ポリエステル（例えば、テレフタル酸とグリコール、特にエチレングリコールとのポリエステル、又はテレフタル酸と１，４−ビス−（ヒドロキシメチル）−シクロヘキサンとの縮合生成物）；ポリカーボネート（例えば、α，α−ジメチル−４，４′−ジヒドロキシ−ジフェニル−メタンとホスゲンとのポリカーボネート）、及びポリ塩化ビニルとポリアミドに基づく繊維を含む。
【００２８】
本発明の染料混合物は、既知の染色方法により織編材料に適用される。例えば、ポリエステル繊維材料は、通常のアニオン性又は非イオン性分散剤と、必要ならば、通常の膨潤剤（担体）の存在下で８０〜１４０℃の温度で水性分散液から吸尽法により染色される。セルロース−２1/2 −アセテートは、好適には約６５〜８５℃で染色され、セルローストリアセテートは１１５℃以下の温度で染色される。
【００２９】
本発明の染料混合物は、染浴中に同時に存在する羊毛や木綿は染色しないか、ごく僅かしか染色しないため（非常に良好な防染性（reserve)）に、これらは、特にポリエステル／羊毛及びポリエステル／セルロースの混紡繊維にも使用することができる。
【００３０】
本発明の染料混合物は、サーモゾル法による染色、吸尽法における染色、及び捺染処理による染色に適している。吸尽法が好適である。浴比は、装置環境、基質及び仕上げに依存する。しかし例えば１：４〜１：１００の広い範囲内で浴比を選択することができるが、好適には１：６〜１：２５である。
【００３１】
上述の織編材料は、種々に加工した形、例えば、繊維、糸又は不織物として、及び織物又は編物として存在してよい。
【００３２】
本発明の染料混合物は、使用の前に染料調製物に変換するのが有利である。このため、粒径が平均０．１〜１０ミクロンになるように染料混合物を粉砕する。粉砕は、分散剤の存在下で行うことができる。例えば、乾燥した染料混合物を、分散剤と共に粉砕するか、又は分散剤と共に糊状にして捏和し、次に真空下で又は噴霧により乾燥する。捺染糊料及び染浴は、こうして得られた調製物に水を添加後、調製することができる。
【００３３】
捺染の場合には、通常の増粘剤、例えば改質天然物若しくは非改質天然物（例えば、アルギン酸塩、ブリテッシュゴム（British gum)、アラビアゴム、結晶ゴム（crystal gum)、イナゴマメ（carob bean）粉、トラガカント、カルボキシメチルセルロース、ヒドロキシエチルセルロース、デンプン）又は合成物（例えば、ポリアクリルアミド、ポリアクリル酸若しくはそのコポリマー、又はポリビニルアルコール）が使用される。
【００３４】
本発明の染料混合物は、上述の材料、特にポリエステル材料に、非常に良好な使用堅牢性（特に光に対する良好な堅牢性及び昇華に対する良好な堅牢性など）を有する、むらのない黄色又は黄金色の色調を与える。洗濯に対する非常に良好な堅牢性も強調すべき点である。本発明の染料は、更に、良好な吸尽性と付着性を特徴とする。
【００３５】
本発明の染料混合物は、また、特に他の染料と一緒に、又は三色染色のため適切な赤色及び青色染料と一緒に、混合色調の調製に使用することができる。
【００３６】
本発明は、また、本発明の染料混合物の上述の用途、及び本発明の染料混合物を半合成若しくは合成疎水性繊維材料、特に織編材料に適用するか、又は上記材料に組み込むことを含む、上記材料を染色若しくは捺染する方法に関する。上記疎水性繊維材料は、好適にはポリエステル織編材料である。本発明の方法により処理することができる他の基質及び好適な加工条件は、本発明の染料混合物の用途の上記の詳しい説明に記載されている。
【００３７】
本発明は、また、上述の方法により染色又は捺染された、疎水性繊維材料、好適にはポリエステル織編材料に関する。
【００３８】
以下の実施例により本発明を説明する。実施例では他に記載がなければ、部は重量部であり、百分率は重量百分率である。温度は摂氏度で記載される。重量部と容量部の関係は、グラム対立方センチメートルと同じである。
【００３９】
【実施例】
実施例１
水２２０部中の２−ニトロ−４−メトキシアニリン３３．６部の懸濁液を約１０〜１５℃に冷却して、３２％塩酸６０部を滴下により添加した。次に入念に撹拌し、反応混合物の温度を約１５℃に維持しながら、４N 亜硝酸ナトリウム溶液５５部を１５分間で添加した。添加終了後、続いてこの混合物を更に１時間撹拌し、過剰の亜硝酸塩を少量のアミドスルホン酸で分解した。生じたジアゾ化混合物を、水２００部中のＮ−エチル−３−シアノ−４−メチル−５−ヒドロキシピリドン２０．７部、Ｎ−イソプロポキシプロピル−３−シアノ−４−メチル−５−ヒドロキシピリドン２４．３部及び３０％水酸化ナトリウム水溶液１６．３部の、約５〜１０℃に冷却した溶液中にゆっくり流し込んだ。ジアゾ化混合物の添加の間、３０％水酸化ナトリウム水溶液でｐＨを５〜６に一定に保った。次に橙赤色の懸濁液を１５〜２０℃で更に約１時間撹拌した。沈殿物を吸引濾過し、水で濯ぎ、７０℃で真空下で乾燥した。染料混合物第７番７８．４部を得た。
この染料混合物は、ポリエステルを良好な堅牢性、特に洗濯に対する非常に良好な堅牢性を有する鮮やかな黄金色の色調に染色した。
【００４０】
実施例２
第１表に重要なものとして示した染料混合物１〜６及び８〜２０は、同様にポリエステルを良好な堅牢性、特に洗濯に対する非常に良好な堅牢性を有する鮮やかな黄金色の色調に染色したが、これらは、実施例１に記載された方法と同様に得られるか、又は式（１）と（２）の２つの染料を混合することにより得られた。
【００４１】
得られた染料混合物の吸収極大値を第２表に示した。
【００４２】
【表２】
0003880109.tif 000008
【００４３】
実施例３
ポリエステル布１００ｇを、染料混合物第７番１ｇ、硫酸アンモニウム１g/l び市販の均染剤０．５g/l を含む、８０％ギ酸でpH４．５〜５に調整した染浴に、１：２０の浴比で室温で浸した。次に染浴を、最初に加熱速度３℃／分で６０℃まで加熱し、次いで加熱速度２℃／分で１３０℃まで加熱した。
１３０℃で６０分間染色を行った。次に染浴を４０℃に冷却し、染色したポリエステル布を水で洗い、３０％水酸化ナトリウム溶液５ml/l、８５％亜ジチオン酸ナトリウム２g/l 及び市販の界面活性剤１g/l を含む浴中で７０〜８０℃で２０分間還元的に洗浄した。次に仕上がった染色物を水で洗浄し、乾燥した。洗濯に対する優れた堅牢性を有する鮮やかな黄金色の染色物を得た。